СПОСОБ ИЗГОТОВЛЕНИЯ ИЗДЕЛИЙ ИЗ КЕРАМОМАТРИЧНОГО КОМПОЗИЦИОННОГО МАТЕРИАЛА

1. Способ изготовления изделий из керамоматричного КМ, включающий изготовление пористой заготовки из углеродсодержащего материала, армированного жаростойкими волокнами и дисперсным наполнителем и последующее силицирование, отличающийся тем, что изготовление пористой заготовки осуществляют в следующей последовательности: сперва на армирующих волокнах или волокнах предварительно сформированного армирующего каркаса осаждают газофазное покрытие из группы пироуглерод, пирокарбид кремния, пиронитрид кремния, пиронитрид бора, после чего в межволоконные поры вводят мелко- и/или ультрадисперсный наполнитель из материала или смеси материалов, по крайней мере один из которых химически реагирует с кремнием с образованием карбида кремния и/или силицидов тугоплавких металлов, при этом силицирование проводят паро-жидкофазным методом.
2. Способ по п.1, отличающийся тем, что мелко- и/или ультрадисперсный наполнитель вводят в межволоконные поры в виде суспензии, содержащей невспенивающееся, безусадочное и имеющее низкое коксовое число связующее.
3. Способ по п.1, отличающийся тем, что в качестве ультра- и/или мелкодисперсного наполнителя используют смесь порошков карбида кремния и углерода.
4. Способ по п.1, отличающийся тем, что в качестве ультра- и/или мелкодисперсного наполнителя используют смесь порошков нитрида кремния и углерода.
5. Способ по п.1, отличающийся тем, что в качестве ультра- и/или мелкодисперсного наполнителя используют смесь порошков карбида кремния, углерода и низших силицидов тугоплавких металлов таких как Мо, W, Ti, Zr.
6. Способ по п.1, отличающий тем, что в качестве мелко- и/или ультрадисперсного наполнителя используют смесь углерода или углерода и карбида кремния с боридами тугоплавких металлов, таких как Ti, Zr, Hf.